(57)【要約】【課題】タッチペンによる書き味を損なうことなく、ギラツキが抑制され、かつ、表示画像の視認性が良好な位置検出機能付き画像表示装置を提供する。【解決手段】少なくとも、タッチペンが接触する書き味向上層１０と、カラーフィルタ４４を有する表示体モジュール４と、書き味向上層１０および表示体モジュール４の間における任意の位置に設けられた光拡散層３０とを備え、書き味向上層１０から光拡散層３０までのトータルヘイズが、１２％以上、４５％以下であり、光拡散層３０とカラーフィルタ４４との距離が、４ｍｍ以下である位置検出機能付き画像表示装置１Ａ。【選択図】図１
2018136645.tif 000002
【特許請求の範囲】
【請求項１】
少なくとも、タッチペンが接触する書き味向上層と、カラーフィルタを有する表示体モジュールと、前記書き味向上層および前記表示体モジュールの間における任意の位置に設けられた光拡散層とを備え、
前記書き味向上層から前記光拡散層までのトータルヘイズが、１２％以上、４５％以下であり、
前記光拡散層と前記カラーフィルタとの距離が、４ｍｍ以下である
ことを特徴とする位置検出機能付き画像表示装置。
【請求項２】
前記位置検出機能付き画像表示装置が、基材フィルムを備えており、
前記書き味向上層が、前記基材フィルムの一方の面側に設けられている
ことを特徴とする請求項１に記載の位置検出機能付き画像表示装置。
【請求項３】
前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅の平均値が、１．０以上、１０以下であり、前記振幅のピーク数が、４以上、３０以下であることを特徴とする請求項１または２に記載の位置検出機能付き画像表示装置。
【請求項４】
前記書き味向上層が、硬化性成分と、微粒子とを含有するコーティング組成物を硬化させてなる層であることを特徴とする請求項１〜３のいずれか一項に記載の位置検出機能付き画像表示装置。
【請求項５】
前記光拡散層が、粘着成分と、光拡散微粒子とを含有する粘着性組成物から形成される層であることを特徴とする請求項１〜４のいずれか一項に記載の位置検出機能付き画像表示装置。
【請求項６】
前記光拡散層が、前記表示体モジュールに隣接するように設けられていることを特徴とする請求項１〜５のいずれか一項に記載の位置検出機能付き画像表示装置。
【請求項７】
前記光拡散層が、前記書き味向上層が設けられた前記基材フィルムに隣接するように設けられていることを特徴とする請求項２に記載の位置検出機能付き画像表示装置。
【発明の詳細な説明】
【技術分野】
【０００１】
本発明は、タッチペンが使用される位置検出機能付き画像表示装置に関するものである。
【背景技術】
【０００２】
近年、各種電子機器において、表示装置と入力手段とを兼ねた位置検出機能付き画像表示装置（タッチパネル）が多く利用されている。このようなタッチパネルにおいては、指により入力を行うもの以外にも、タッチペンにより入力を行うものがあり、タッチペンによれば、指よりも細かく精度の高い入力作業が可能である。しかしながら、通常、タッチパネルの表示モジュールは硬質である。そのため、タッチペンによる書き味は、鉛筆やペン等で紙に書くときの書き味と異なり、良好とはいい難い。
【０００３】
タッチパネルにおけるタッチペンによる書き味の問題を解決するために、タッチパネルの最表面に、書き味を向上させるフィルム（以下、「書き味向上フィルム」と称する場合がある。）を貼付することが検討されている。そのようなフィルムとして、例えば、特許文献１は、透明基材フィルムと、この透明基材フィルムの少なくとも一方の面で網目構造を形成する線状凸部とを含み、網目構造が規則的に配列された複数の区画を有し、かつ線状凸部が触感フィルム表面全体に対して５〜８０％の面積を占める触感フィルム、を開示する。
【先行技術文献】
【特許文献】
【０００４】
【特許文献１】特開２０１５−０５４４１７号公報
【発明の概要】
【発明が解決しようとする課題】
【０００５】
しかしながら、従来の書き味向上フィルムでは、タッチパネルの映像光の散乱が生じ、その部分がぎらついて光る現象、所謂「ギラツキ」が発生する場合があった。
【０００６】
本発明は、このような実状に鑑みてなされたものであり、タッチペンによる書き味を損なうことなく、ギラツキが抑制され、かつ、表示画像の視認性が良好な位置検出機能付き画像表示装置を提供することを目的とする。
【課題を解決するための手段】
【０００７】
上記目的を達成するために、第１に本発明は、少なくとも、タッチペンが接触する書き味向上層と、カラーフィルタを有する表示体モジュールと、前記書き味向上層および前記表示体モジュールの間における任意の位置に設けられた光拡散層とを備え、前記書き味向上層から前記光拡散層までのトータルヘイズが、１２％以上、４５％以下であり、前記光拡散層と前記カラーフィルタとの距離が、４ｍｍ以下であることを特徴とする位置検出機能付き画像表示装置を提供する（発明１）。ここで、本明細書における「書き味向上層」とは、タッチペンによる書き味を、当該書き味向上層がない場合よりも向上させた層をいい、例えば、基材フィルムに直接タッチペンを使用した場合よりも、書き味を向上させた層をいう。
【０００８】
上記発明（発明１）においては、上記トータルヘイズ、および光拡散層とカラーフィルタとの距離が上記のように設定されることにより、ギラツキが抑制され、かつ、表示画像の視認性が良好となる。また、上記の物性および構成は、書き味向上層によるタッチペンの書き味を損なうことがない。
【０００９】
上記発明（発明１）においては、前記位置検出機能付き画像表示装置が、基材フィルムを備えており、前記書き味向上層が、前記基材フィルムの一方の面側に設けられていることが好ましい（発明２）。
【００１０】
上記発明（発明１，２）においては、前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅の平均値が、１．０以上、１０以下であり、前記振幅のピーク数が、４以上、３０以下であることが好ましい（発明３）。
【００１１】
上記発明（発明１〜３）においては、前記書き味向上層が、硬化性成分と、微粒子とを含有するコーティング組成物を硬化させてなる層であることが好ましい（発明４）。
【００１２】
上記発明（発明１〜４）においては、前記光拡散層が、粘着成分と、光拡散微粒子とを含有する粘着性組成物から形成される層であることが好ましい（発明５）。
【００１３】
上記発明（発明１〜５）においては、前記光拡散層が、前記表示体モジュールに隣接するように設けられていることが好ましい（発明６）。
【００１４】
上記発明（発明２）においては、前記光拡散層が、前記書き味向上層が設けられた前記基材フィルムに隣接するように設けられていることが好ましい（発明７）。
【発明の効果】
【００１５】
本発明に係る位置検出機能付き画像表示装置は、タッチペンによる書き味を損なうことなく、ギラツキが抑制され、かつ、表示画像の視認性が良好である。
【図面の簡単な説明】
【００１６】
【図１】本発明の第１の実施形態に係る位置検出機能付き画像表示装置の断面図である。
【図２】本発明の第２の実施形態に係る位置検出機能付き画像表示装置の断面図である。
【図３】本発明の第３の実施形態に係る位置検出機能付き画像表示装置の断面図である。
【図４】本発明の第４の実施形態に係る位置検出機能付き画像表示装置の断面図である。
【図５】本発明の第５の実施形態に係る位置検出機能付き画像表示装置の断面図である。
【図６】比較例で使用した位置検出機能付き画像表示装置の断面図である。
【図７】比較例で使用した位置検出機能付き画像表示装置の断面図である。
【発明を実施するための形態】
【００１７】
以下、本発明の実施形態について説明する。
本発明の一実施形態に係る位置検出機能付き画像表示装置（以下「タッチパネル」という場合がある。）は、少なくとも、タッチペンが接触する書き味向上層と、カラーフィルタを有する表示体モジュールと、上記書き味向上層および上記表示体モジュールの間における任意の位置に設けられた光拡散層とを備える。以下に、具体例を示しつつ説明する。
【００１８】
〔第１の実施形態〕
図１に示すように、本発明の第１の実施形態に係るタッチパネル１Ａは、タッチペンが接触する書き味向上層１０と、書き味向上層１０のタッチペンが接触しない側（図１中、下側）に位置し、書き味向上層１０が形成された基材フィルム２１と、基材フィルム２１を貼合するための第１の粘着剤層２２ａと、第１の粘着剤層２２ａを介して上記基材フィルム２１が貼合されたカバー材２３と、カバー材２３を貼合するための第２の粘着剤層２２ｂと、第２の粘着剤層２２ｂを介してカバー材２３に貼合された第１のタッチセンサー２４ａと、第１のタッチセンサー２４ａを貼合するための第３の粘着剤層２２ｃと、第３の粘着剤層２２ｃを介して第１のタッチセンサー２４ａに貼合された第２のタッチセンサー２４ｂと、第２のタッチセンサー２４ｂを貼合するための粘着性を有する光拡散層３０と、光拡散層３０を介して第２のタッチセンサー２４ｂが貼合された表示体モジュール４とを備えて構成される。
【００１９】
表示体モジュール４としては、カラーフィルタを有するものであれば、特に限定されず、通常は、液晶（ＬＣＤ）モジュール、発光ダイオード（ＬＥＤ）モジュール、有機エレクトロルミネッセンス（有機ＥＬ）モジュール等が使用される。図１には、一例として、液晶モジュールが示される。本実施形態における表示体モジュール４は、上記光拡散層３０に隣接する第１のガラス基板４１ａと、第１のガラス基板４１ａの下側に位置するモジュール粘着剤層４２と、モジュール粘着剤層４２の下側に位置する第１の偏光板４３ａと、第１の偏光板４３ａの下側に位置する第２のガラス基板４１ｂと、第２のガラス基板４１ｂの下側に位置するカラーフィルタ４４と、カラーフィルタ４４の下側に位置する液晶層４５と、液晶層４５の下側に位置する第３のガラス基板４１ｃと、第３のガラス基板４１ｃの下側に位置する第２の偏光板４３ｂと、第２の偏光板４３ｂの下側に位置するバックライト４７とを備えて構成される。
【００２０】
１．物性
本実施形態に係るタッチパネル１Ａにおいては、書き味向上層１０から光拡散層３０までのトータルヘイズが、１２％以上、４５％以下である。上記トータルヘイズが１２％以上であることにより、タッチパネルにおけるギラツキを抑制することができる。また、上記トータルヘイズが４５％以下であることにより、表示画像の白茶けやボヤケを抑制することができ、表示画像の視認性を良好に維持することができる。なお、本実施形態に係るタッチパネル１Ａにおける書き味向上層１０から光拡散層３０までのトータルヘイズは、書き味向上層１０、基材フィルム２１、第１の粘着剤層２２ａ、カバー材２３、第２の粘着剤層２２ｂ、第１のタッチセンサー２４ａ、第３の粘着剤層２２ｃ、第２のタッチセンサー２４ｂ、および光拡散層３０の積層体全体のヘイズ（内部ヘイズおよび外部ヘイズの合計）である。また、本明細書におけるヘイズは、ＪＩＳ Ｋ７１３６：２０００に準じて測定した値とする。
【００２１】
ギラツキ抑制の観点から、上記トータルヘイズは、１４％以上であることが好ましく、特に１６％以上であることが好ましく、さらには１８％以上であることが好ましい。また、表示画像の視認性の観点から、上記トータルヘイズは、４２％以下であることが好ましく、特に４０％以下であることが好ましく、さらには３８％以下であることが好ましい。
【００２２】
また、本実施形態に係るタッチパネル１Ａにおいては、光拡散層３０とカラーフィルタ４４との距離が、４ｍｍ以下である。なお、光拡散層３０とカラーフィルタ４４との距離とは、光拡散層３０におけるカラーフィルタ４４側の面と、カラーフィルタ４４における光拡散層３０側の面との間の距離をいうものとする。上記距離が４ｍｍを超えると、表示画像に白茶けやボヤケが発生し、表示画像の視認性が低下する。すなわち、上記距離が４ｍｍ以下であることにより、表示画像の視認性を良好に維持することができる。
【００２３】
表示画像の視認性の観点から、上記距離は、３ｍｍ以下であることが好ましい。一方、上記距離の下限値は特に限定されないが、通常は０．００５ｍｍ以上であり、好ましくは０．０１ｍｍ以上である。
【００２４】
なお、上記のトータルヘイズに関する物性および光拡散層３０とカラーフィルタ４４との距離に関する構成は、書き味向上層１０によるタッチペンの書き味を損なうことがない。
【００２５】
さらに、本実施形態に係るタッチパネル１Ａにおいては、上記書き味向上層１０のタッチペンが接触する表面に対し、ペン先直径０．５ｍｍのハードフェルト芯のタッチペンのペン先を荷重３．９２Ｎの加圧条件で垂直方向に接触させ、書き味向上層１０の表面と平行な任意の一方向に速度１００ｍｍ／分で移動させながらペン先抵抗力（ｍＮ）を測定し、得られた移動距離（ｍｍ）−ペン先抵抗力（ｍＮ）のチャートをフーリエ変換し、変換して得られた周波数（Ｈｚ）−振幅チャート（−）から取得される、周波数１〜２Ｈｚの範囲における振幅の平均値が、１．０以上、１０以下であることが好ましく、振幅のピーク数（振幅数）が、４以上、３０以下であることが好ましい（このペン摺動試験による物性を、以下「書き味物性」という場合がある）。なお、フーリエ変換は、ソフトウエア（マイクロソフト社製，製品名「Ｅｘｃｅｌ」）を使用して行うものとする。振幅の平均値および振幅数が上記の範囲にあることにより、タッチペンによる書き味に、好ましい抵抗感・摩擦感が付与される。これらの感覚が相俟って、タッチペンの書き味が、鉛筆で紙に書くときの感覚に近くなり、優れたものとなる。
【００２６】
周波数１〜２Ｈｚの範囲における振幅について規定したのは、筆記する際の振動を、様々な周波数を有する複数の振動の重ね合わせとしてとらえたときに、特に「書き味」として人が認識する特徴的な振動が周波数１〜２Ｈｚの範囲の振動であることを、本発明者らが経験的に見出したことによるものである。
【００２７】
なお、タッチペンとしては、例えば、ペン先直径が０．１〜５ｍｍのハードフェルト芯のタッチペンの他、ポリアセタール芯のタッチペンなどを使用することができ、いずれのタッチペンを使用しても、上記の効果が得られる。
【００２８】
ここで、「ペン先抵抗力」とは、上記の条件でタッチペンを移動させた際に、ペン先にかかる抵抗力をいう。また、上記「ピーク数」は、周波数１〜２Ｈｚの範囲における振幅１．５以上のピーク数をいう。
【００２９】
タッチペンによる書き味の観点から、上記振幅の平均値は、特に１.５以上であることが好ましい。また、上記振幅の平均値は、特に４以下であることが好ましい。上記振幅数は、５以上であることがより好ましく、特に６以上であることが好ましく、さらには８以上であることが好ましい。また、上記振幅数は、特に２０以下であることが好ましく、さらには１５以下であることが好ましい。
【００３０】
タッチペンによる書き味をより向上させる観点から、上記振幅の最大値（最大振幅値）は、１．３以上であることが好ましく、特に２．０以上であることが好ましく、さらには２．４以上であることが好ましい。また、上記振幅の最大値は、１０以下であることが好ましく、特に８以下であることが好ましく、さらには５以下であることが好ましい。
【００３１】
上記の移動距離（ｍｍ）−ペン先抵抗力（ｍＮ）のチャートの具体的な取得方法は、後述する試験例に示す通りである。
【００３２】
２．各部材
（１）書き味向上層
本実施形態における書き味向上層１０は、基材フィルム２１に直接タッチペンを使用した場合よりも、タッチペンの書き味を向上させた層である。書き味向上層１０は、基材フィルム２１の一方の面側に、コーティング組成物によって形成されたコート層であることが好ましいが、これに限定されるものではない。
【００３３】
（１−１）書き味向上層の材料
本実施形態に係るタッチパネル１Ａの書き味向上層１０は、基材フィルム２１に直接タッチペンを使用した場合よりも、タッチペンの書き味を向上させることができ、かつ、光学特性が良好な材料からなれば、いかなる材料から形成されてもよいが、前述した書き味物性を満たす材料からなることが好ましい。本実施形態における書き味向上層１０は、好ましくは、以下に説明するコーティング組成物Ｃを硬化させることにより形成される。コーティング組成物Ｃによれば、前述した書き味物性を満たす書き味向上層１０を形成し易い。
【００３４】
本実施形態におけるコーティング組成物Ｃは、硬化性成分と、微粒子とを含有することが好ましい。
【００３５】
（１−１−１）硬化性成分
硬化性成分は、活性エネルギー線や熱等のトリガーによって硬化する成分であり、例えば、活性エネルギー線硬化性成分、熱硬化性成分等が挙げられる。本実施形態では、形成される書き味向上層１０の硬度や、基材フィルム２１の耐熱性等の観点から、活性エネルギー線硬化性成分を使用することが好ましい。
【００３６】
活性エネルギー線硬化性成分としては、活性エネルギー線の照射により硬化して所定の硬度を発揮し、かつ微粒子との関係で前述した書き味物性を達成できるものが好ましい。
【００３７】
具体的な活性エネルギー線硬化性成分としては、多官能性（メタ）アクリレート系モノマー、（メタ）アクリレート系プレポリマー、活性エネルギー線硬化性ポリマー等が挙げられるが、中でも多官能性（メタ）アクリレート系モノマーおよび／または（メタ）アクリレート系プレポリマーであることが好ましく、多官能性（メタ）アクリレート系モノマーであることがより好ましい。多官能性（メタ）アクリレート系モノマーおよび（メタ）アクリレート系プレポリマーは、それぞれ単独で使用してもよいし、両者を併用してもよい。なお、本明細書において、（メタ）アクリレートとは、アクリレートおよびメタクリレートの両方を意味する。他の類似用語も同様である。
【００３８】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等の多官能性（メタ）アクリレートが挙げられる。これらは、１種を単独で用いてもよいし、２種以上を組み合わせて用いてもよい。
【００３９】
一方、（メタ）アクリレート系プレポリマーとしては、例えば、ポリエステルアクリレート系、エポキシアクリレート系、ウレタンアクリレート系、ポリオールアクリレート系等のプレポリマーが挙げられる。
【００４０】
ポリエステルアクリレート系プレポリマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００４１】
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
【００４２】
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
【００４３】
ポリオールアクリレート系プレポリマーは、例えば、ポリエーテルポリオールの水酸基を（メタ）アクリル酸でエステル化することにより得ることができる。
【００４４】
以上のプレポリマーは、１種を単独で用いてもよいし、２種以上を組み合わせて用いてもよい。
【００４５】
また、活性エネルギー線硬化性成分として、有機無機ハイブリッド樹脂を使用することも好ましい。有機無機ハイブリッド樹脂としては、シリカ微粒子に、シランカップリング剤などを介して、重合性不飽和基を有する有機化合物を結合させてなる物質が好ましく挙げられる。なお、有機無機ハイブリッド樹脂が含有するシリカ微粒子は、シリカゾルとしてバインダーの機能を有しており、後述する微粒子には含まれないものとする。
【００４６】
有機無機ハイブリッド樹脂を使用すると、シリカゾルの作用により、前述した書き味物性が得られ易くなる。そのため、後述する微粒子として、球状の有機系微粒子を使用しても、当該書き味物性が得られ易く、それにより、形成される書き味向上層１０の光学特性を良好なものにすることができる。
【００４７】
（１−１−２）微粒子
微粒子は、無機系微粒子および有機系微粒子のいずれであってもよい。例えば、書き味向上層１０に高い表面硬度を付与する観点からは、無機系微粒子が好ましく、書き味向上層１０の光学特性をより高くする観点からは、有機系微粒子が好ましい。また、微粒子の形状は球状であってもよいし、非球状であってもよい。非球状である場合には、不定形であってもよいし、針状、鱗片状といったアスペクト比が高い形状であってもよい。ここでいう「不定形」とは、球状や楕円形状のような規則的な形状ではなく、不規則な多数の角部または面を有する形状をいう。なお、微粒子は、１種を単独でまたは２種以上を組み合わせて使用することができる。
【００４８】
無機系微粒子としては、例えば、シリカ、酸化アルミニウム、酸化ジルコニウム、酸化チタン、酸化亜鉛、酸化ゲルマニウム、酸化インジウム、酸化スズ、インジウムスズ酸化物（ＩＴＯ）、酸化アンチモン、酸化セリウム等の金属酸化物；フッ化マグネシウム、フッ化ナトリウム等の金属フッ化物などからなる微粒子が挙げられる。上記の中でも、高い表面硬度を付与し、かつ光学特性への影響が少ない点からシリカおよび酸化アルミニウムが好ましく、特にシリカが好ましく、さらには不定形のシリカが好ましい。なお、無機系微粒子の表面は、有機化合物等によって化学修飾されていてもよい。
【００４９】
有機系微粒子としては、例えば、シリコーン系微粒子、メラミン系樹脂微粒子、アクリル系樹脂微粒子（例えば、ポリメチルメタクリレート樹脂微粒子等）、アクリル−スチレン系共重合体微粒子、ポリカーボネート系微粒子、ポリエチレン系微粒子、ポリスチレン系微粒子、ベンゾグアナミン系樹脂微粒子などが挙げられる。それらの樹脂は、架橋されていてもよい。上記の中でも、光学特性および硬度の観点から、アクリル系樹脂微粒子が好ましく、特にポリメチルメタクリレート樹脂微粒子が好ましく、さらには球状のポリメチルメタクリレート樹脂微粒子が好ましく、真球状の架橋ポリメチルメタクリレート樹脂微粒子が最も好ましい。
【００５０】
本実施形態では、前述した書き味物性を得るために、平均粒径０．５μｍ以上、１５μｍ以下の不定形微粒子か、平均粒径１．７μｍ以上、１５μｍ以下の球状微粒子を使用することが好ましい。
【００５１】
不定形微粒子の平均粒径は、０．５μｍ以上であることが好ましく、特に０．７５μｍ以上であることが好ましく、さらには１．０μｍ以上であることが好ましい。また、不定形微粒子の平均粒径は、１５μｍ以下であることが好ましく、１０μｍ以下であることがより好ましく、特に６μｍ以下であることが好ましく、さらには３μｍ以下であることが好ましい。不定形微粒子の平均粒径が上記の範囲にあることにより、前述した書き味物性が得られ易い。なお、本明細書における微粒子の平均粒径は、レーザー回折散乱式粒度分布測定装置によって測定した値とする。
【００５２】
球状微粒子の平均粒径は、１．７μｍ以上であることが好ましく、特に２．０μｍ以上であることが好ましく、さらには２．５μｍ以上であることが好ましい。また、球状微粒子の平均粒径は、１５μｍ以下であることが好ましく、１０μｍ以下であることがより好ましく、特に７μｍ以下であることが好ましく、さらには５μｍ以下であることが好ましい。球状微粒子の平均粒径が上記の範囲にあることにより、前述した書き味物性が得られ易い。
【００５３】
上記微粒子の粒度分布については、書き味向上層１０が前述の書き味物性を形成する観点から、下記の式で示される粒径の変動係数（ＣＶ値）が、２０％以上であることが好ましく、特に４０％以上であることが好ましく、さらには７０％以上であることが好ましい。また、同様の観点から、上記ＣＶ値は、２００％以下であることが好ましく、特に１７５％以下であることが好ましく、さらには１５０％以下であることが好ましい。
粒径の変動係数（ＣＶ値）（％）＝（標準偏差粒径／平均粒径）×１００
なお、粒径の変動係数（ＣＶ値）は、レーザー回折散乱式粒度分布測定装置（堀場製作所社製，製品名「ＬＡ−９２０」）によって測定した値とする。
【００５４】
コーティング組成物Ｃ中における不定形微粒子の含有量は、３質量％以上であることが好ましく、４質量％以上であることが好ましく、特に５質量％以上であることが好ましく、さらには７質量％以上であることが好ましい。また、不定形微粒子の含有量は、４０質量％以下であることが好ましく、３５質量％以下であることが好ましく、特に３０質量％以下であることが好ましく、さらには２０質量％以下であることが好ましい。不定形微粒子の含有量が上記の範囲にあることにより、前述した書き味物性が得られ易い。
【００５５】
コーティング組成物Ｃ中における球状微粒子の含有量は、３質量％以上であることが好ましく、特に４質量％以上であることが好ましく、さらには５質量％以上であることが好ましい。また、球状微粒子の含有量は、４０質量％以下であることが好ましく、特に３５質量％以下であることが好ましく、さらには３０質量％以下であることが好ましい。球状微粒子の含有量が上記の範囲にあることにより、前述した書き味物性が得られ易い。
【００５６】
（１−１−３）光重合開始剤
上記活性エネルギー線硬化性成分を硬化させるための活性エネルギー線として紫外線を用いる場合には、コーティング組成物Ｃは、光重合開始剤を含有することが好ましい。このように光重合開始剤を含有することにより、活性エネルギー線硬化性成分を効率良く重合させることができ、また重合硬化時間および紫外線の照射量を少なくすることができる。
【００５７】
このような光重合開始剤としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００５８】
コーティング組成物Ｃ中における光重合開始剤の含有量は、活性エネルギー線硬化性成分１００質量部に対して、０．０１質量部以上であることが好ましく、特に０．１質量部以上であることが好ましく、さらには１質量部以上であることが好ましい。また、光重合開始剤の含有量は、２０質量部以下であることが好ましく、特に１０質量部以下であることが好ましく、さらには５質量部以下であることが好ましい。
【００５９】
（１−１−４）その他の成分
コーティング組成物Ｃは、前述した成分以外に、各種添加剤を含有してもよい。各種添加剤としては、例えば、レベリング剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。
【００６０】
（１−２）書き味向上層の厚さ
書き味向上層１０の厚さは、下限値として、０．５μｍ以上であることが好ましく、０．７μｍ以上であることがより好ましく、特に１．０μｍ以上であることが好ましく、さらには１．３μｍ以上であることが好ましい。書き味向上層１０の厚さの下限値が上記であることにより、前述した書き味物性が満たされ易くなるとともに、良好な耐擦傷性が得られる。また、書き味向上層１０の厚さは、上限値として、２０μｍ以下であることが好ましく、特に１５μｍ以下であることが好ましく、さらには１０μｍ以下であることが好ましい。書き味向上層１０の厚さの上限値が上記であることにより、製造過程に起因する残留溶剤や気泡の混入が効果的に防止され、良好な書き味向上層１０を得ることができるとともに、前述した書き味物性が満たされ易くなる。
【００６１】
（２）基材フィルム
基材フィルム２１としては、タッチペンが使用されるタッチパネル用として適したものから適宜選択すればよく、好ましくは書き味向上層１０と親和性の良好なプラスチックフィルムを選択する。
【００６２】
かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、前述した書き味向上層１０との組み合わせにおいて、タッチペンの書き味を良好に維持することのできるポリエチレンテレフタレートフィルム、ポリカーボネートフィルム、ノルボルネン系重合体フィルム等が好ましく、特にポリエチレンテレフタレートフィルムが好ましい。
【００６３】
また、上記基材フィルム２１においては、その表面に設けられる層（書き味向上層１０、後述する粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法は基材フィルム２１の種類に応じて適宜選ばれる。一例として、プライマー処理により易接着層を形成したプラスチックフィルム、特にポリエチレンテレフタレートフィルムが好ましく用いられる。
【００６４】
基材フィルム２１の厚さは、１５〜３００μｍであることが好ましく、特に３０〜２００μｍであることが好ましく、さらには９０〜１５０μｍであることが好ましい。
【００６５】
（３）粘着剤層
第１の粘着剤層２２ａ、第２の粘着剤層２２ｂおよび第３の粘着剤層２２ｃは、それぞれ所望の粘着剤または粘着シートによって形成すればよい。これらの粘着剤層を構成する粘着剤としては、光学用途として通常使用されるものを使用することができ、例えば、アクリル系粘着剤、ゴム系粘着剤、シリコーン系粘着剤、ウレタン系粘着剤、ポリエステル系粘着剤、ポリビニルエーテル系粘着剤等が挙げられる。これらの中でも、所望の粘着性を発現し、光学特性や耐久性に優れたアクリル系粘着剤が好ましい。
【００６６】
第１の粘着剤層２２ａ、第２の粘着剤層２２ｂおよび第３の粘着剤層２２ｃの厚さは、それぞれ５〜１０００μｍであることが好ましく、特に７〜５００μｍであることが好ましく、さらには１０〜２５０μｍであることが好ましい。
【００６７】
（４）カバー材
カバー材２３は、タッチパネル１Ａのタッチセンサー２４ａ，２４ｂや表示体モジュール４を保護するものであり、通常、ガラス板またはプラスチック板を主体として構成される。ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。プラスチック板としては、特に限定されることなく、例えば、ポリメチルメタクリレート等からなるアクリル板、ポリカーボネート板などが挙げられる。
【００６８】
なお、上記ガラス板やプラスチック板の片面または両面には、ハードコート層、反射防止層、防眩層等の機能層が設けられていてもよいし、ハードコートフィルム、反射防止フィルム、防眩フィルム等の光学部材が積層されていてもよい。
【００６９】
本実施形態において、上記カバー材２３は、第２の粘着剤層２２ｂ側の面に、印刷層等による段差を有していてもよい（図示せず）。この印刷層は、平面視にて額縁状に形成されることが一般的である。
【００７０】
カバー材２３の厚さは、１０〜３０００μｍであることが好ましく、特に２５〜２０００μｍであることが好ましく、さらには５０〜１５００μｍであることが好ましい。
【００７１】
（５）タッチセンサー
第１のタッチセンサー２４ａおよび第２のタッチセンサー２４ｂは、タッチパネル１Ａにおいて、タッチ箇所の位置を検出する機能を担うものである。
【００７２】
タッチセンサー２４ａ，２４ｂは、通常、透明フィルムと、パターニングされた透明導電膜とから構成されることが好ましいが、これに限定されるものではない。透明フィルムと透明導電膜との位置関係は特に限定されない。
【００７３】
透明フィルムとしては、特に限定されないが、例えば、ポリエチレンテレフタレートフィルム、ポリエチレンナフタレートフィルム、ポリカーボネートフィルム、ポリメチルメタクリレートフィルム、トリアセチルセルロースフィルム、ポリプロピレンフィルム等が使用される。
【００７４】
透明導電膜としては、例えば、白金、金、銀、銅等の金属、酸化スズ、酸化インジウム、酸化カドミウム、酸化亜鉛、二酸化亜鉛等の酸化物、スズドープ酸化インジウム（ＩＴＯ）、酸化亜鉛ドープ酸化インジウム、フッ素ドープ酸化インジウム、アンチモンドープ酸化スズ、フッ素ドープ酸化スズ、アルミニウムドープ酸化亜鉛等の複合酸化物、カルコゲナイド、六ホウ化ランタン、窒化チタン、炭化チタン等の非酸化化合物などからなるものが挙げられ、中でもスズドープ酸化インジウム（ＩＴＯ）からなるものが好ましい。
【００７５】
タッチセンサー２４ａ，２４ｂの厚さは、それぞれ１０〜３００μｍであることが好ましく、特に１５〜２５０μｍであることが好ましく、さらには２０〜２００μｍであることが好ましい。
【００７６】
（６）光拡散層
本実施形態における光拡散層３０は、第２のタッチセンサー２４ｂと表示体モジュール４とを貼合するための粘着性を有するものであり、好ましくは光拡散性を有する粘着剤から構成される。かかる粘着性を有する光拡散層を「粘着性光拡散層」と称することもできる。
【００７７】
（６−１）光拡散層の材料
光拡散層３０は、粘着成分と光拡散微粒子とを含有する粘着性組成物（以下「粘着性組成物Ｐ」という。）から形成されることが好ましい。
【００７８】
粘着成分としては、タッチパネル等において所望の粘着性を発揮し、光透過性を有し、上記光拡散微粒子による効果を阻害しないものであれば、特に限定されない。かかる粘着成分としては、例えば、アクリル系粘着成分、ゴム系粘着成分、シリコーン系粘着成分、ポリウレタン系粘着成分、ポリエステル系粘着成分等が挙げられるが、中でも上記の観点からアクリル系粘着成分が好ましい。
【００７９】
アクリル系粘着成分としては、（メタ）アクリル酸エステル重合体（Ａ）を含有するものが好ましく、特に、架橋剤（Ｂ）によって架橋された（メタ）アクリル酸エステル重合体（Ａ）が好ましい。なお、本明細書において、「重合体」には「共重合体」の概念も含まれるものとする。
【００８０】
（６−１−１）（メタ）アクリル酸エステル重合体（Ａ）
（メタ）アクリル酸エステル重合体（Ａ）は、当該重合体を構成するモノマーとして、アルキル基の炭素数が１〜２０の（メタ）アクリル酸アルキルエステルを含有することが好ましい。これにより、得られる光拡散層３０は、好ましい粘着性を発現することができる。また、（メタ）アクリル酸エステル重合体（Ａ）は、アルキル基の炭素数が１〜２０の（メタ）アクリル酸アルキルエステルと、架橋剤（Ｂ）と反応する官能基を有するモノマー（反応性官能基含有モノマー）と、所望により用いられる他のモノマーとの共重合体であることが特に好ましい。
【００８１】
アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸メチル、（メタ）アクリル酸ｎ−ブチルおよび（メタ）アクリル酸２−エチルヘキシルが特に好ましい。なお、これらは単独で用いてもよいし、２種以上を組み合わせて用いてもよい。
【００８２】
（メタ）アクリル酸エステル重合体（Ａ）は、当該重合体を構成するモノマー単位として、アルキル基の炭素数が１〜２０の（メタ）アクリル酸アルキルエステルを３０〜９５質量％含有することが好ましく、特に４０〜９０質量％含有することが好ましく、さらには５０〜８５質量％含有することが好ましい。
【００８３】
上記反応性官能基含有モノマーとしては、分子内に水酸基を有するモノマー（水酸基含有モノマー）、分子内にカルボキシル基を有するモノマー（カルボキシル基含有モノマー）、分子内にアミノ基を有するモノマー（アミノ基含有モノマー）などが好ましく挙げられる。
【００８４】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｂ）との反応性および他の単量体との共重合性の点から（メタ）アクリル酸２−ヒドロキシエチルが好ましい。これらは単独で用いてもよいし、２種以上を組み合わせて用いてもよい。
【００８５】
カルボキシル基含有モノマーとしては、例えば、アクリル酸、メタクリル酸、クロトン酸、マレイン酸、イタコン酸、シトラコン酸等のエチレン性不飽和カルボン酸が挙げられる。これらは単独で用いてもよいし、２種以上を組み合わせて用いてもよい。
【００８６】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００８７】
（メタ）アクリル酸エステル重合体（Ａ）が、当該重合体を構成するモノマーとして反応性官能基含有モノマーを含有する場合、その含有量は、５〜３５質量％であることが好ましく、特に１０〜３０質量％であることが好ましく、さらには２０〜２５質量％であることが好ましい。
【００８８】
（メタ）アクリル酸エステル重合体（Ａ）は、所望により、当該重合体を構成するモノマー単位として、他のモノマーを含有してもよい。他のモノマーとしては、反応性を有する官能基を含まないモノマーが好ましい。かかる他のモノマーとしては、例えば、（メタ）アクリル酸メトキシエチル、（メタ）アクリル酸エトキシエチル等の（メタ）アクリル酸アルコキシアルキルエステル、（メタ）アクリル酸シクロヘキシル等の脂肪族環を有する（メタ）アクリル酸エステル、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００８９】
（メタ）アクリル酸エステル重合体（Ａ）の重合態様は、ランダム共重合体であってもよいし、ブロック共重合体であってもよい。
【００９０】
（メタ）アクリル酸エステル重合体（Ａ）の重量平均分子量は１０万〜２００万であることが好ましく、特に２０万〜１３０万であることが好ましく、さらには３０万〜８０万であることが好ましい。なお、本明細書における重量平均分子量は、ゲルパーミエーションクロマトグラフィー（ＧＰＣ）法により測定した標準ポリスチレン換算の値である。
【００９１】
粘着性組成物Ｐにおいて、（メタ）アクリル酸エステル重合体（Ａ）は、１種を単独で用いてもよいし、２種以上を組み合わせて用いてもよい。
【００９２】
（６−１−２）架橋剤（Ｂ）
粘着性組成物Ｐの粘着成分が、重合体を構成するモノマー単位として反応性官能基含有モノマーを含む（メタ）アクリル酸エステル重合体（Ａ）と、架橋剤（Ｂ）とを含有する場合、当該粘着性組成物Ｐを加熱等すると、架橋剤（Ｂ）は、（メタ）アクリル酸エステル重合体（Ａ）を構成する反応性官能基含有モノマーの反応性官能基と反応する。これにより、架橋剤（Ｂ）によって（メタ）アクリル酸エステル重合体（Ａ）が架橋された構造が形成され、光拡散層３０の強度や耐久性が向上する。
【００９３】
架橋剤（Ｂ）としては、（メタ）アクリル酸エステル重合体（Ａ）が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（Ａ）が有する反応性官能基が水酸基の場合、水酸基との反応性に優れたイソシアネート系架橋剤を使用することが好ましく、（メタ）アクリル酸エステル重合体（Ａ）が有する反応性官能基がカルボキシル基の場合、カルボキシル基との反応性に優れたエポキシ系架橋剤を使用することが好ましい。なお、架橋剤（Ｂ）は、１種を単独で、または２種以上を組み合わせて使用することができる。
【００９４】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００９５】
エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００９６】
粘着性組成物Ｐ中における架橋剤（Ｂ）の含有量は、（メタ）アクリル酸エステル重合体（Ａ）１００質量部に対して、０．００１〜１０質量部であることが好ましく、特に０．０１〜５質量部であることが好ましく、さらには０．０２〜１質量部であることが好ましい。
【００９７】
（６−１−３）光拡散微粒子
光拡散微粒子としては、前述したトータルヘイズを上記の範囲にすることができるものであればよく、例えば、シリカ、炭酸カルシウム、水酸化アルミニウム、水酸化マグネシウム、クレー、タルク、二酸化チタン等の無機系微粒子；ポリメタクリル酸メチル樹脂等のアクリル樹脂、ポリスチレン樹脂、ポリメタクリル酸メチル−ポリスチレン共重合体、ポリエチレン樹脂、エポキシ樹脂等の有機系の透光性微粒子；シリコーン樹脂のような、無機と有機の中間的な構造を有するケイ素含有化合物からなる微粒子（例えばモメンティブ・パフォーマンス・マテリアルズ・ジャパン社製のトスパールシリーズ）などが挙げられる。中でも、アクリル樹脂微粒子、ポリメタクリル酸メチル−ポリスチレン共重合体微粒子、および無機と有機の中間的な構造を有するケイ素含有化合物からなる微粒子は、上記粘着成分に対する分散性が優れ、均一な光学特性が得られることから好ましい。以上の光拡散微粒子は、１種を単独で用いてもよいし、２種以上を組み合わせて用いてもよい。
【００９８】
光拡散微粒子の形状としては、光拡散が均一な球状、特に真球状の微粒子が好ましい。光拡散微粒子のレーザー回折法による平均粒径は、０．１μｍ以上であることが好ましく、特に１μｍ以上であることが好ましく、さらには２μｍ以上であることが好ましい。また、上記平均粒径は、２０μｍ以下であることが好ましく、特に１０μｍ以下であることが好ましく、さらには８μｍ以下であることが好ましい。平均粒径が上記の範囲内にあることで、光拡散層３０の光透過性を妨げることなく、トータルヘイズ値を前述した範囲にし易くすることができる。
【００９９】
なお、上記レーザー回折法による平均粒径は、微粒子１．２ｇとイソプロピルアルコール９８．８ｇとを十分に撹拌したものを測定用試料とし、レーザー回折散乱式粒度分布測定装置によって測定した値である。
【０１００】
粘着性組成物Ｐが粘着成分として（メタ）アクリル酸エステル重合体（Ａ）を含有する場合、光拡散微粒子の含有量は、（メタ）アクリル酸エステル重合体（Ａ）１００質量部に対して、０．０１質量部以上であることが好ましく、特に０．１質量部以上であることが好ましい。また、光拡散微粒子の含有量は、１５質量部以下であることが好ましく、特に１０質量部以下であることが好ましく、さらには５質量部以下であることが好ましい。光拡散微粒子の含有量が上記の範囲内にあることで、光拡散層３０の光透過性を妨げることなく、トータルヘイズ値を前述した範囲にし易くすることができる。また、光拡散層３０に隣接する他の部材に対して粘着性を十分に発揮し易くなり、不要意に剥れてしまうといった不具合の発生を防止することができる。なお、粘着成分がアクリル系粘着成分以外の場合でも、光拡散微粒子の含有量は、粘着成分１００質量部に対して上記の範囲であることが好ましい。
【０１０１】
（６−１−４）各種添加剤
粘着性組成物Ｐは、所望により、各種添加剤、例えばシランカップリング剤、屈折率調整剤、帯電防止剤、粘着付与剤、酸化防止剤、紫外線吸収剤、光安定剤、軟化剤、充填剤等を含有してもよい。
【０１０２】
（６−２）粘着性組成物の製造
粘着性組成物Ｐは、粘着成分と、光拡散微粒子と、所望により添加剤とを混合することにより製造することができる。粘着成分が（メタ）アクリル酸エステル重合体（Ａ）を含有する場合には、先に（メタ）アクリル酸エステル重合体（Ａ）を調製し、所望により架橋剤（Ｂ）を配合する。
【０１０３】
（メタ）アクリル酸エステル重合体（Ａ）は、重合体を構成するモノマー単位の混合物を通常のラジカル重合法で重合することにより製造することができる。（メタ）アクリル酸エステル重合体（Ａ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【０１０４】
重合開始剤としては、アゾ系化合物、有機過酸化物等が挙げられ、２種類以上を併用してもよい。アゾ系化合物としては、例えば、２，２'−アゾビスイソブチロニトリル、２，２'−アゾビス(２−メチルブチロニトリル)、１，１'−アゾビス（シクロヘキサン１−カルボニトリル）、２，２'−アゾビス（２，４−ジメチルバレロニトリル）、２，２'−アゾビス（２，４−ジメチル−４−メトキシバレロニトリル）、ジメチル２，２'−アゾビス（２−メチルプロピオネート）、４，４'−アゾビス（４−シアノバレリック酸）、２，２'−アゾビス（２−ヒドロキシメチルプロピオニトリル）、２，２'−アゾビス［２−（２−イミダゾリン−２−イル）プロパン］等が挙げられる。
【０１０５】
有機過酸化物としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【０１０６】
なお、上記重合工程において、２−メルカプトエタノール等の連鎖移動剤を配合することにより、得られる重合体の重量平均分子量を調節することができる。
【０１０７】
（メタ）アクリル酸エステル重合体（Ａ）が得られたら、（メタ）アクリル酸エステル重合体（Ａ）の溶液に、光拡散微粒子、および所望により架橋剤（Ｂ）、添加剤を添加し、十分に混合することにより、溶剤で希釈された粘着性組成物Ｐ（塗布液）を得る。
【０１０８】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【０１０９】
このようにして調製された塗布液の濃度・粘度としては、コーティング可能な範囲であればよく、特に制限されず、状況に応じて適宜選定することができる。例えば、粘着性組成物Ｐの濃度が１０〜４０質量％となるように希釈する。なお、塗布液を得るに際して、希釈溶剤等の添加は必要条件ではなく、粘着性組成物Ｐがコーティング可能な粘度等であれば、希釈溶剤を添加しなくてもよい。
【０１１０】
（６−３）光拡散層の厚さ
光拡散層３０の厚さ（ＪＩＳ  Ｋ７１３０に準じて測定した値）は、下限値として、５μｍ以上であることが好ましく、特に７．５μｍ以上であることが好ましく、さらには１０μｍ以上であることが好ましい。また、上限値として、５００μｍ以下であることが好ましく、２５０μｍ以下であることがより好ましく、特に１００μｍ以下であることが好ましく、さらには５０μｍ以下であることが好ましい。光拡散層３０の厚さの下限値が上記であることにより、所望の粘着性と光学特性とを両立することができる。一方、光拡散層３０の厚さの上限値が上記であることにより、得られるタッチパネル１Ａが不要に厚くなることを抑制することができる。なお、光拡散層３０は単層で形成してもよいし、複数層を積層して形成することもできる。
【０１１１】
（７）表示体モジュール
本実施形態における表示体モジュール４は、一例として前述した構成を有する液晶モジュールである。表示体モジュール４、または表示体モジュール４を構成する各部材、すなわち、第１のガラス基板４１ａ、モジュール粘着剤層４２、第１の偏光板４３ａ、第２のガラス基板４１ｂ、カラーフィルタ４４、液晶層４５、第３のガラス基板４１ｃ、第２の偏光板４３ｂ、およびバックライト４７は、公知のものを使用することができる。
【０１１２】
前述した通り、本実施形態に係るタッチパネル１Ａにおいては、光拡散層３０とカラーフィルタ４４との距離が４ｍｍ以下である。上記表示体モジュール４を使用した場合、当該距離は、第１のガラス基板４１ａ、モジュール粘着剤層４２、第１の偏光板４３ａおよび第２のガラス基板４１ｂの合計厚さとなる。第１のガラス基板４１ａおよび第２のガラス基板４１ｂの厚さは、通常、それぞれ０．１〜３０００μｍであり、好ましくは０．３〜１５００μｍである。モジュール粘着剤層４２の厚さは、通常、１〜１０００μｍであり、好ましくは５〜７５０μｍである。第１の偏光板４３ａの厚さは、通常、１〜１０００μｍであり、好ましくは３〜７５０μｍである。光拡散層３０とカラーフィルタ４４との距離が４ｍｍ以下になるように、上記各部材の厚さを適宜選定する。
【０１１３】
３．タッチパネルの製造方法
本実施形態に係るタッチパネル１Ａは、常法によって製造することができるが、好ましい製造方法の一例について説明する。
【０１１４】
（１）書き味向上層の形成
基材フィルム２１上に書き味向上層１０を形成する。具体的には、書き味向上層１０用のコーティング組成物、好ましくはコーティング組成物Ｃと、所望により溶剤とを含有する塗布液を基材フィルム２１に対して塗布し、硬化させて書き味向上層１０を形成する。
【０１１５】
溶剤は、塗工性の改良、粘度調整、固形分濃度の調整等のために使用することができ、硬化性成分等が溶解し、微粒子等が分散するものであれば、特に限定なく使用できる。
【０１１６】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【０１１７】
コーティング組成物の塗布液の塗布は、常法によって行えばよく、例えば、バーコート法、ナイフコート法、ロールコート法、ブレードコート法、ダイコート法、グラビアコート法によって行えばよい。コーティング組成物の塗布液を塗布したら、塗膜を４０〜１２０℃で３０秒〜５分程度乾燥させることが好ましい。
【０１１８】
コーティング組成物Ｃのようにコーティング組成物が活性エネルギー線硬化性の場合、コーティング組成物の硬化は、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましい。一方、電子線照射は、電子線加速器等によって行うことができ、電子線の照射量は、１０〜１０００ｋｒａｄ程度が好ましい。
【０１１９】
（２）光拡散層の形成
光拡散層３０は、好ましくは剥離シートの剥離面（剥離性を有する面）上に形成し、光拡散層シートとする。本実施形態における光拡散層３０は、好ましくは粘着性組成物Ｐから形成される。したがって、好ましくは、粘着性組成物Ｐと所望により溶剤とを含有する塗布液を、剥離シートの剥離面に塗布し、加熱処理を行って塗布層を形成する。養生期間が必要な場合は養生期間をおくことにより、養生期間が不要な場合はそのまま、上記塗布層が光拡散層３０となり、光拡散層シートが得られる。なお、上記加熱処理は、粘着性組成物Ｐの溶剤等を揮発させる際の乾燥処理で兼ねることもできる。
【０１２０】
粘着性組成物Ｐが（メタ）アクリル酸エステル重合体（Ａ）を含有する場合、上記加熱処理の加熱温度は、５０〜１５０℃であることが好ましく、特に７０〜１２０℃であることが好ましい。また、加熱時間は、３０秒〜１０分であることが好ましく、特に５０秒〜２分であることが好ましい。加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、光拡散層３０が形成される。
【０１２１】
なお、粘着性組成物Ｐと混合する溶剤や粘着性組成物Ｐを含む塗布液の塗布方法は、書き味向上層１０用のコーティング組成物の溶剤や塗布液の塗布方法と同様である。
【０１２２】
（３）粘着剤層の形成
第１の粘着剤層２２ａ、第２の粘着剤層２２ｂおよび第３の粘着剤層２２ｃは、好ましくは剥離シートの剥離面上に形成し、粘着シートとする。例えば、各粘着剤層用の粘着性組成物と所望により溶剤とを含有する塗布液を、剥離シートの剥離面に塗布し、乾燥させて、粘着剤層を形成して粘着シートを得る。
【０１２３】
（４）各部材の積層
各部材の積層は、圧着ローラーを用いて手作業で行ってもよいし、ラミネーター装置を用いて自動で行ってもよい。各部材を積層する順序は特に限定されず、以下に示す方法はあくまでも一例である。
【０１２４】
最初に、第１の粘着剤層２２ａの粘着シートにおける当該第１の粘着剤層２２ａを、書き味向上層１０が形成された基材フィルム２１における当該書き味向上層１０側とは反対側の面に積層する。そして、剥離シートを剥離して、露出した第１の粘着剤層２２ａをカバー材２３に貼合する。
【０１２５】
一方、第３の粘着剤層２２ｃの粘着シートにおける当該第３の粘着剤層２２ｃを、第１のタッチセンサー２４ａに積層する。そして、第３の粘着剤層２２ｃの粘着シートの剥離シートを剥離して、露出した第３の粘着剤層２２ｃを第２のタッチセンサー２４ｂに貼合する。次いで、第１のタッチセンサー２４ａにおける第３の粘着剤層２２ｃ側とは反対側の面に、第２の粘着剤層２２ｂの粘着シートにおける当該第２の粘着剤層２２ｂを貼合する。また、第２のタッチセンサー２４ｂにおける第３の粘着剤層２２ｃ側とは反対側の面に、光拡散層シートの光拡散層３０を貼合する。
【０１２６】
次に、第２の粘着剤層２２ｂの粘着シートから剥離シートを剥離し、露出した第２の粘着剤層２２ｂを、カバー材２３における第１の粘着剤層２２ａ側とは反対側に貼合する。最後に、光拡散層シートから剥離シートを剥離し、露出した光拡散層３０を、表示体モジュール４の第１のガラス基板４１ａに貼合する。これにより、図１に示されるタッチパネル１Ａが製造される。
【０１２７】
以上説明したタッチパネル１Ａは、タッチペンによる書き味に優れるとともに、ギラツキが抑制され、かつ、表示画像の視認性が良好である。
【０１２８】
〔第２の実施形態〕
前述した第１の実施形態に係るタッチパネル１Ａでは、光拡散層３０は、表示体モジュール４に隣接する位置に設けられているが、本発明はこれに限定されるものではなく、書き味向上層１０と表示体モジュール４との間における任意の位置に設けられてよい。
【０１２９】
例えば、図２に示す第２の実施形態に係るタッチパネル１Ｂのように、光拡散層３０が基材フィルム２１とカバー材２３との間に設けられていてもよい。この場合、第１の実施形態に係るタッチパネル１Ａにおいて、第１の粘着剤層２２ａが光拡散層３０に置き換わり、光拡散層３０が存在していた位置には、第４の粘着剤層２２ｄが設けられることとなる。第４の粘着剤層２２ｄは、前述した第１の粘着剤層２２ａ、第２の粘着剤層２２ｂまたは第３の粘着剤層２２ｃと同様の構成とすることができる。
【０１３０】
ここで、本実施形態に係るタッチパネル１Ｂにおいても、書き味向上層１０から光拡散層３０までのトータルヘイズ（本実施形態では、書き味向上層１０、基材フィルム２１および光拡散層３０のトータルヘイズ）が、１２％以上、４５％以下であり、光拡散層３０とカラーフィルタ４４との距離が、４ｍｍ以下である必要がある。
【０１３１】
本実施形態に係るタッチパネル１Ｂにおける光拡散層３０は、基本的には第１の実施形態に係るタッチパネル１Ａの光拡散層３０と同様の構成とすることが好ましい。ただし、粘着性組成物Ｐ中における光拡散微粒子は、シリコーン樹脂のような、有機と無機の中間的な構造を有するケイ素含有化合物からなる光拡散微粒子であることが好ましい。また、粘着性組成物Ｐ中における光拡散微粒子の含有量は、（メタ）アクリル酸エステル重合体（Ａ）１００質量部に対して、０．０１質量部以上であることが好ましく、特に０．１質量部以上であることが好ましく、さらには０．５質量部以上であることが好ましい。また、上記光拡散微粒子の含有量は、１５質量部以下であることが好ましく、特に１２質量部以下であることが好ましく、さらには１０質量部以下であることが好ましい。光拡散微粒子の含有量が上記の範囲内にあることで、光拡散層３０の光透過性を妨げることなく、トータルヘイズ値を前述した範囲にし易くすることができる。また、光拡散層３０に隣接する他の部材に対して粘着性を十分に発揮し易くなり、不用意に剥れてしまうといった不具合の発生を防止することができる。
【０１３２】
本実施形態に係るタッチパネル１Ｂの製造は、基本的には第１の実施形態に係るタッチパネル１Ａと同様にして行うことができる。光拡散層３０の基材フィルム２１への積層は、第１の実施形態に係るタッチパネル１Ａと同様に、光拡散層シートを使用して行うことができる。
【０１３３】
また、タッチパネル中における光拡散層３０の位置は、第１の実施形態に係るタッチパネル１Ａおよび第２の実施形態に係るタッチパネル１Ｂの中における位置には限定されない。例えば、第１の実施形態に係るタッチパネル１Ａにおける第２の粘着剤層２２ｂまたは第３の粘着剤層２２ｃが光拡散層に置き換わってもよい。この場合、第１の実施形態に係るタッチパネル１Ａにおける光拡散層３０は、第１〜第３の粘着剤層２２ａ〜２２ｃと同様の粘着剤層とすることができる。
【０１３４】
また、例えば、書き味向上層１０に隣接するように、書き味向上層１０と基材フィルム２１との間に光拡散層３０が設けられてもよい。かかるタッチパネルは、基本的には第１の実施形態に係るタッチパネル１Ａと同様に製造することができるが、基材フィルム２１上に光拡散層３０を積層した後、その光拡散層３０上に書き味向上層１０を形成する点が異なる。光拡散層３０の基材フィルム２１への積層は、第１の実施形態に係るタッチパネル１Ａと同様に、光拡散層シートを使用して行うことができる。書き味向上層１０と基材フィルム２１との間に光拡散層３０が設けられる場合、光拡散層３０は粘着性を有していなくてよい。この場合、例えば、書き味向上層１０と同様に、活性エネルギー線硬化性成分、熱硬化性成分等の硬化性成分と微粒子とを含有するコーティング組成物を使用して光拡散層３０を形成してもよい。
【０１３５】
〔第３の実施形態〕
前述した第１の実施形態に係るタッチパネル１Ａでは、位置検出機能は、表示体モジュール４の外側に存在する第１のタッチセンサー２４ａおよび第２のタッチセンサー２４ｂが担っているが、本発明はこれに限定されるものではなく、表示体モジュールが位置検出機能を有するものであってもよい。
【０１３６】
例えば、図３に示す第３の実施形態に係るタッチパネル１Ｃのように、書き味向上層１０と、書き味向上層１０のタッチペンが接触しない側（図３中、下側）に位置し、書き味向上層１０が形成された基材フィルム２１と、基材フィルム２１を貼合するための粘着剤層２２と、粘着剤層２２を介して上記基材フィルム２１が貼合されたカバー材２３と、カバー材２３を貼合するための粘着性を有する光拡散層３０と、光拡散層３０を介してカバー材２３が貼合された、位置検出機能を有する表示体モジュール５とを備えて構成されてもよい。
【０１３７】
表示体モジュール５としては、カラーフィルタおよび位置検出機能（タッチセンサー）を有するものであれば、特に限定されず、通常は、液晶（ＬＣＤ）モジュール、発光ダイオード（ＬＥＤ）モジュール、有機エレクトロルミネッセンス（有機ＥＬ）モジュール等が使用される。図３には、一例として、液晶モジュールが示される。本実施形態における表示体モジュール５は、上記光拡散層３０に隣接する第１のガラス基板５１ａと、第１のガラス基板５１ａの下側に位置する第１のモジュール粘着剤層５２ａと、第１のモジュール粘着剤層５２ａの下側に位置する第１の偏光板５３ａと、第１の偏光板５３ａの下側に位置する第２のガラス基板５１ｂと、第２のガラス基板５１ｂの下側に位置するカラーフィルタ５４と、カラーフィルタ５４の下側に位置する液晶層５５と、液晶層５５の下側に位置する第２のモジュール粘着剤層５２ｂと、第２のモジュール粘着剤層５２ｂの下側に位置する第１のタッチセンサー５６ａと、第１のタッチセンサー５６ａの下側に位置する第３のモジュール粘着剤層５２ｃと、第３のモジュール粘着剤層５２ｃの下側に位置する第２のタッチセンサー５６ｂと、第２のタッチセンサー５６ｂの下側に位置する第４のモジュール粘着剤層５２ｄと、第４のモジュール粘着剤層５２ｄの下側に位置する第３のガラス基板５１ｃと、第３のガラス基板５１ｃの下側に位置する第２の偏光板５３ｂと、第２の偏光板５３ｂの下側に位置するバックライト５７とを備えて構成される。
【０１３８】
本実施形態に係るタッチパネル１Ｃの製造は、基本的には第１の実施形態に係るタッチパネル１Ａと同様にして行うことができる。
【０１３９】
〔第４の実施形態〕
前述した第３の実施形態に係るタッチパネル１Ｃでは、光拡散層３０は、表示体モジュール５に隣接する位置に設けられているが、本発明はこれに限定されるものではなく、書き味向上層１０と表示体モジュール５との間における任意の位置に設けられてよい。
【０１４０】
例えば、図４に示す第４の実施形態に係るタッチパネル１Ｄのように、光拡散層３０が基材フィルム２１とカバー材２３との間に設けられていてもよい。この場合、第３の実施形態に係るタッチパネル１Ｃにおいて、粘着剤層２２が光拡散層３０に置き換わり、光拡散層３０が粘着剤層２２に置き換わることとなる。この粘着剤層２２は、第３の実施形態に係るタッチパネル１Ｃの粘着剤層２２と同様の構成とすることができる。
【０１４１】
本実施形態に係るタッチパネル１Ｄの製造は、基本的には第２の実施形態に係るタッチパネル１Ｂと同様にして行うことができる。
【０１４２】
〔第５の実施形態〕
上述した第１〜第４の実施形態に係るタッチパネル１Ａ〜１Ｄでは、カバー材２３は１枚しか存在しないが、光拡散層３０とカラーフィルタ５４との距離を調節するために、あるいは、書き味向上層１０から光拡散層３０までのトータルヘイズを調節するために、カバー材（および粘着剤層）を複数設けてもよい。例えば、図５に示す第５のタッチパネル１Ｅのように、カバー材を２枚、粘着剤層を２層設けてもよい。具体的は、第５のタッチパネル１Ｅは、書き味向上層１０と、書き味向上層１０のタッチペンが接触しない側（図５中、下側）に位置し、書き味向上層１０が形成された基材フィルム２１と、基材フィルム２１の下側に位置する、粘着性を有する光拡散層３０と、光拡散層３０を介して上記基材フィルム２１が貼合された第１のカバー材２３ａと、第１のカバー材２３ａの下側に位置する第１の粘着剤層２２ａと、第１の粘着剤層２２ａの下側に位置する第２のカバー材２３ｂと、第２のカバー材２３ｂの下側に位置する第２の粘着剤層２２ｂと、第２の粘着剤層２２ｂを介して第２のカバー材２３ｂが貼合された、位置検出機能を有する表示体モジュール５とを備えて構成されている。第１のカバー材２３ａは、前述したカバー材２３のように印刷層等による段差を有していてもよい。一方、第１のカバー材２３ａ以外のカバー材（本実施形態では、第２のカバー材２３ｂ）は、通常は、印刷層等による段差を有しない。なお、第５のタッチパネル１Ｅは、第４のタッチパネル１Ｄを基準にした変形例であるが、これに限定されるものではない。
【０１４３】
また、タッチパネル中における光拡散層３０の位置は、第５の実施形態に係るタッチパネル１Ｅの中における位置には限定されない。例えば、第５の実施形態に係るタッチパネル１Ｅにおける第１の粘着剤層２２ａまたは第２の粘着剤層２２ｂが光拡散層３０に置き換わり、光拡散層３０が第１の粘着剤層２２ａまたは第２の粘着剤層２２ｂと同様の粘着剤層に置き換わってもよい。
【０１４４】
さらに、カバー材および粘着剤層の数は、光拡散層３０とカラーフィルタ５４との距離、および書き味向上層１０から光拡散層３０までのトータルヘイズが所定の範囲にあれば、特に限定されない。例えば、後述する、図６に示す第６のタッチパネル１Ｆのように、カバー材を３枚、粘着剤層を３層設けてもよい。
【０１４５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１４６】
例えば、基材フィルム２１の表面が、前述した書き味物性を満たす場合には、コート層としての書き味向上層１０は必ずしも必要ではなく、この場合、基材フィルム２１自体が書き味向上層となる。
【実施例】
【０１４７】
以下、実施例等により本発明をさらに具体的に説明するが、本発明の範囲はこれらの実施例等に限定されるものではない。
【０１４８】
〔実施例１〕
（１）書き味向上層の形成
硬化性成分としての有機無機ハイブリッド樹脂（荒川化学工業社製，製品名「オプスターＺ７５３０」）１００質量部（固形分換算値を表す。以下、その他の成分についても同様とする。）と、平均粒径３μｍの真球状架橋ポリメチルメタクリレート微粒子１０質量部と、光重合開始剤としての１−ヒドロキシシクロヘキシルフェニルケトン５質量部とを混合し、コーティング組成物を得た。そのコーティング組成物をプロピレングリコールモノメチルエーテルで希釈し、塗布液を調製した。
【０１４９】
基材フィルムとしての易接着層付きポリエステルフィルム（東洋紡社製，製品名「コスモシャインＡ４３００」，厚さ：１２５μｍ）の易接着層側の面に、上記で得られた塗布液をワイヤーバー＃１４で塗布し、７０℃で１分間乾燥させた。次いで、大気下にて、紫外線照射装置（ジーエスユアサコーポレーション社製，製品名「窒素パージ小形コンベア式ＵＶ照射装置ＣＳＮ２−４０」）により下記の条件で紫外線を照射して、厚さ５μｍの書き味向上層を形成し、書き味向上層および基材フィルムからなる積層体を得た。
［紫外線照射条件］
・光源：高圧水銀灯
・ランプ電力：１．４ｋＷ
・コンベアスピード：１．２ｍ／ｍｉｎ
・照度：１００ｍＷ／ｃｍ２
・光量：２４０ｍＪ／ｃｍ２
【０１５０】
書き味向上層の厚さについては、上記積層体の総厚を、定圧厚さ測定器（テクロック社製，製品名「ＰＧ−０１Ｊ」）を用いて測定し、得られた積層体の総厚と、上記基材フィルムの厚さとの差を、書き味向上層の厚さとして算出した。
【０１５１】
（２）光拡散層の形成
アクリル酸ｎ−ブチル６０質量部、アクリル酸メチル２０質量部およびアクリル酸２−ヒドロキシエチル２０質量部を溶液重合法により共重合させて、アクリル酸エステル共重合体を調製した。このアクリル酸エステル共重合体の分子量を以下の方法で測定したところ、重量平均分子量（Ｍｗ）５０万であった。
【０１５２】
上記重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１５３】
上記工程で得られたアクリル酸エステル共重合体１００質量部と、架橋剤としてトリメチロールプロパン変性トリレンジイソジアネート（トーヨーケム社製，製品名「ＢＨＳ−８５１５」）０．２５質量部と、平均粒径２．０μｍの真球状シリコーン微粒子（無機と有機の中間的な構造を有するケイ素含有化合物からなる微粒子）（モメンティブ・パフォーマンス・マテリアルズ・ジャパン社製，製品名「トスパール１２０」）０．５質量部とを混合し、酢酸エチルで希釈することにより、粘着性組成物の塗布液を得た。
【０１５４】
上記で得られた粘着性組成物の塗布液を、ポリエチレンテレフタレートフィルムの片面をシリコーン系剥離剤で剥離処理した剥離シート（リンテック社製，ＳＰ−ＰＥＴ３８１１，厚さ：３８μｍ）の剥離処理面にナイフコーターで塗布したのち、９０℃で１分間加熱処理して、厚さ１０μｍの光拡散層を形成し、光拡散層シートを得た。
【０１５５】
光拡散層の厚さについては、上記光拡散層シートの総厚を、定圧厚さ測定器（テクロック社製，製品名「ＰＧ−０１Ｊ」）を用いて測定し、得られた光拡散層シートの総厚と、上記剥離シートの厚さとの差を、光拡散層の厚さとして算出した。
【０１５６】
（３）粘着剤層の形成
上記光拡散層に使用したアクリル酸エステル共重合体１００質量部と、架橋剤としてトリメチロールプロパン変性トリレンジイソジアネート（トーヨーケム社製，製品名「ＢＨＳ−８５１５」）０．２５質量部とを混合し、酢酸エチルで希釈することにより、粘着性組成物の塗布液を得た。
【０１５７】
上記で得られた粘着性組成物の塗布液を、ポリエチレンテレフタレートフィルムの片面をシリコーン系剥離剤で剥離処理した剥離シート（リンテック社製，ＳＰ−ＰＥＴ３８１１，厚さ：３８μｍ）の剥離処理面にナイフコーターで塗布したのち、９０℃で１分間加熱処理して、厚さ１００μｍの粘着剤層を形成し、粘着シートを得た。
【０１５８】
粘着剤層の厚さについては、上記粘着シートの総厚を、定圧厚さ測定器（テクロック社製，製品名「ＰＧ−０１Ｊ」）を用いて測定し、得られた粘着シートの総厚と、上記剥離シートの厚さとの差を、粘着剤層の厚さとして算出した。
【０１５９】
（４）各部材の積層
以下に示すように各部材を積層して、図５に示す構成（構成１Ｅ）を有するタッチパネルを製造した。各部材の積層は、圧着ローラー（２ｋｇ，サンプル接触部の材質：ゴム）を用いて手作業で行った。
【０１６０】
（ａ）最初に、書き味向上層および基材フィルムからなる積層体における基材フィルムと、光拡散層シートの光拡散層とを積層した。
（ｂ）次いで、上記光拡散層シートの剥離シートを光拡散層から剥離して、露出した光拡散層と第１のカバー材（コーニング社製，製品名「イーグルＸＧ」，厚さ７００μｍ）とを積層した。
（ｃ）次いで、上記第１のカバー材と、粘着シートの粘着剤層（厚さ１００μｍ）とを積層した。この粘着剤層は、図５における第１の粘着剤層２２ａに該当する。
（ｄ）次いで、上記粘着シートの剥離シートを粘着剤層（第１の粘着剤層２２ａ）から剥離して、露出した粘着剤層（第１の粘着剤層２２ａ）と第２のカバー材（コーニング社製，製品名「イーグルＸＧ」，厚さ１１００μｍ）とを積層した。
（ｅ）次いで、上記第２のカバー材と、粘着シートの粘着剤層（厚さ１００μｍ）とを積層した。この粘着剤層は、図５における第２の粘着剤層２２ｂに該当する。
（ｆ）最後に、上記粘着シートの剥離シートを粘着剤層（第２の粘着剤層２２ｂ）から剥離して、露出した粘着剤層（第２の粘着剤層２２ｂ）と、カラーフィルターから表示体モジュール表面までの距離が１ｍｍである表示体モジュール（解像度：２６４ｐｐｉ）とを積層し、図５に示す構成（構成１Ｅ）のタッチパネルを得た。
【０１６１】
〔実施例２〕
書き味向上層および光拡散層の材料、配合比および厚さを表１に示すように変更するとともに、第１のカバー材の厚さを１１００μｍに変更し、第１の粘着剤層２２ａに該当する粘着剤層の厚さおよび第２の粘着剤層２２ｂに該当する粘着剤層の厚さをそれぞれ４００μｍに変更する以外、実施例１と同様にしてタッチパネルを作製した。
【０１６２】
〔実施例３，４〕
書き味向上層および光拡散層の材料、配合比および厚さを表１に示すように変更する以外、実施例１と同様にしてタッチパネルを作製した。
【０１６３】
〔実施例５〕
書き味向上層および光拡散層の材料、配合比および厚さを表１に示すように変更するとともに、タッチパネルの構成を図４に示す構成（構成１Ｄ）に変更し、粘着剤層の厚さを３００μｍに変更する以外、実施例１と同様にしてタッチパネルを作製した。図４に示す構成のタッチパネルは、以下のようにして製造した。
【０１６４】
（ａ）最初に、書き味向上層および基材フィルムからなる積層体における基材フィルムと、光拡散層シートの光拡散層とを積層した。
（ｂ）次いで、上記光拡散層シートの剥離シートを光拡散層から剥離して、露出した光拡散層とカバー材（コーニング社製，製品名「イーグルＸＧ」，厚さ７００μｍ）とを積層した。
（ｃ）次いで、上記カバー材と、粘着シートの粘着剤層（厚さ３００μｍ）とを積層した。
（ｄ）最後に、上記粘着シートの剥離シートを粘着剤層から剥離して、露出した粘着剤層と、カラーフィルターから表示体モジュール表面までの距離が１ｍｍである表示体モジュール（解像度：２６４ｐｐｉ）とを積層し、図４に示す構成（構成１Ｄ）のタッチパネルを得た。
【０１６５】
〔実施例６〕
書き味向上層および光拡散層の材料、配合比および厚さを表１に示すように変更する以外、実施例５と同様にしてタッチパネルを作製した。
【０１６６】
〔比較例１〕
書き味向上層および光拡散層の材料、配合比および厚さを表１に示すように変更する以外、実施例１と同様にしてタッチパネルを作製した。
【０１６７】
〔比較例２〕
書き味向上層および光拡散層の材料、配合比および厚さを表１に示すように変更する以外、実施例５と同様にしてタッチパネルを作製した。
【０１６８】
〔比較例３〕
書き味向上層および光拡散層の材料、配合比および厚さを表１に示すように変更するとともに、タッチパネルの構成を図６に示す構成（構成１Ｆ）に変更し、第１のカバー材の厚さを１１００μｍに変更し、粘着剤層の厚さを３００μｍおよび２００μｍに変更する以外、実施例１と同様にしてタッチパネルを作製した。
【０１６９】
ここで、図６に示されるタッチパネル１Ｆは、書き味向上層１０と、書き味向上層１０のタッチペンが接触しない側（図６中、下側）に位置し、書き味向上層１０が形成された基材フィルム２１と、基材フィルム２１の下側に位置する、粘着性を有する光拡散層３０と、光拡散層３０を介して上記基材フィルム２１が貼合された第１のカバー材２３ａ（厚さ：１１００μｍ）と、第１のカバー材２３ａの下側に位置する第１の粘着剤層２２ａ（厚さ：３００μｍ）と、第１の粘着剤層２２ａの下側に位置する第２のカバー材２３ｂ（厚さ：１１００μｍ）と、第２のカバー材２３ｂの下側に位置する第２の粘着剤層２２ｂ（厚さ：２００μｍ）と、第２の粘着剤層２２ｂの下側に位置する第３のカバー材２３ｃ（厚さ：１１００μｍ）と、第３のカバー材２３ｃの下側に位置する第３の粘着剤層２２ｃ（厚さ：２００μｍ）と、第３の粘着剤層２２ｃを介して第３のカバー材２３ｃが貼合された、位置検出機能を有する表示体モジュール５とを備えて構成されている。
【０１７０】
図６に示す構成のタッチパネル１Ｆは、以下のようにして製造した。
（ａ）最初に、書き味向上層および基材フィルムからなる積層体における基材フィルムと、光拡散層シートの光拡散層とを積層した。
（ｂ）次いで、上記光拡散層シートの剥離シートを光拡散層から剥離して、露出した光拡散層と第１のカバー材（コーニング社製，製品名「イーグルＸＧ」，厚さ１１００μｍ）とを積層した。
（ｃ）次いで、上記第１のカバー材と、粘着シートの粘着剤層（厚さ３００μｍ）とを積層した。この粘着剤層は、図６における第１の粘着剤層２２ａに該当する。
（ｄ）次いで、上記粘着シートの剥離シートを粘着剤層（第１の粘着剤層２２ａ）から剥離して、露出した粘着剤層（第１の粘着剤層２２ａ）と第２のカバー材（コーニング社製，製品名「イーグルＸＧ」，厚さ１１００μｍ）とを積層した。
（ｅ）次いで、上記第２のカバー材と、粘着シートの粘着剤層（厚さ２００μｍ）とを積層した。この粘着剤層は、図６における第２の粘着剤層２２ｂに該当する。
（ｆ）次いで、上記粘着シートの剥離シートを粘着剤層（第２の粘着剤層２２ｂ）から剥離して、露出した粘着剤層（第２の粘着剤層２２ｂ）と第３のカバー材（コーニング社製，製品名「イーグルＸＧ」，厚さ１１００μｍ）とを積層した。
（ｇ）次いで、上記第３のカバー材と、粘着シートの粘着剤層（厚さ２００μｍ）とを積層した。この粘着剤層は、図６における第３の粘着剤層２２ｃに該当する。
（ｈ）最後に、上記粘着シートの剥離シートを粘着剤層（第３の粘着剤層２２ｃ）から剥離して、露出した粘着剤層（第３の粘着剤層２２ｃ）と、カラーフィルターから表示体モジュール表面までの距離が１ｍｍである表示体モジュール（解像度：２６４ｐｐｉ）とを積層し、図６に示す構成（構成１Ｆ）のタッチパネルを得た。
【０１７１】
〔比較例４〕
実施例１で使用した光拡散層を実施例１で使用した粘着剤層（厚さ１０μｍ）に変更し、タッチパネルの構成を図７に示す構成（構成１Ｇ）に変更する以外、実施例１と同様にしてタッチパネルを作製した。
【０１７２】
ここで、図７に示されるタッチパネル１Ｇは、書き味向上層１０と、書き味向上層１０のタッチペンが接触しない側（図７中、下側）に位置し、書き味向上層１０が形成された基材フィルム２１と、基材フィルム２１の下側に位置する第１の粘着剤層２２ａ（厚さ：１０μｍ）と、第１の粘着剤層２２ａの下側に位置する第１のカバー材２３ａと、第１のカバー材２３ａの下側に位置する第２の粘着剤層２２ｂ（厚さ：１００μｍ）と、第２の粘着剤層２２ｂの下側に位置する第２のカバー材２３ｂと、第２のカバー材２３ｂの下側に位置する第３の粘着剤層２２ｃ（厚さ：１００μｍ）と、第３の粘着剤層２２ｃを介して第２のカバー材２３ｂが貼合された、位置検出機能を有する表示体モジュール５とを備えて構成されている。
【０１７３】
図７に示す構成のタッチパネル１Ｇは、以下のようにして製造した。
（ａ）最初に、書き味向上層および基材フィルムからなる積層体における基材フィルムと、粘着シートの粘着剤層（厚さ１０μｍ）とを積層した。この粘着剤層は、図７における第１の粘着剤層２２ａに該当する。
（ｂ）次いで、上記粘着シートの剥離シートを粘着剤層（第１の粘着剤層２２ａ）から剥離して、露出した粘着剤層（第１の粘着剤層２２ａ）と第１のカバー材（コーニング社製，製品名「イーグルＸＧ」，厚さ７００μｍ）とを積層した。
（ｃ）次いで、上記第１のカバー材と、粘着シートの粘着剤層（厚さ１００μｍ）とを積層した。この粘着剤層は、図７における第２の粘着剤層２２ｂに該当する。
（ｄ）次いで、上記粘着シートの剥離シートを粘着剤層（第２の粘着剤層２２ｂ）から剥離して、露出した粘着剤層（第２の粘着剤層２２ｂ）と第２のカバー材（コーニング社製，製品名「イーグルＸＧ」，厚さ１１００μｍ）とを積層した。
（ｅ）次いで、上記第２のカバー材と、粘着シートの粘着剤層（厚さ１００μｍ）とを積層した。この粘着剤層は、図７における第３の粘着剤層２２ｃに該当する。
（ｆ）最後に、上記粘着シートの剥離シートを粘着剤層（第３の粘着剤層２２ｃ）から剥離して、露出した粘着剤層（第３の粘着剤層２２ｃ）と、カラーフィルターから表示体モジュール表面までの距離が１ｍｍである表示体モジュール（解像度：２６４ｐｐｉ）とを積層し、図７に示す構成（構成１Ｇ）のタッチパネルを得た。
【０１７４】
〔参考例１〕
書き味向上層および光拡散層の材料、配合比および厚さを表１に示すように変更する以外、実施例１と同様にしてタッチパネルを作製した。
【０１７５】
ここで、表１に記載の略号等の詳細は以下の通りである。
Ａ：有機無機ハイブリッド樹脂（荒川化学工業社製，製品名「オプスターＺ７５３０」）
Ｂ：多官能ウレタンアクリレート（荒川化学工業社製，製品名「ビームセット５７５ＣＢ」）
Ｃ：平均粒径３μｍの真球状架橋ポリメチルメタクリレート微粒子（ＣＶ値：３２％）
Ｄ：平均粒径４．５μｍの不定形シリカ微粒子（ＣＶ値：３５％）
Ｅ：平均粒径１．５μｍの不定形シリカ微粒子（ＣＶ値：８８％）
Ｆ：平均粒径１．５μｍの真球状架橋ポリメチルメタクリレート微粒子（ＣＶ値：２３％）
Ｇ：１−ヒドロキシシクロヘキシルフェニルケトン（光重合開始剤）
Ｈ：アクリル酸ｎ−ブチル６０質量部、アクリル酸メチル２０質量部およびアクリル酸２−ヒドロキシエチル２０質量部を溶液重合法により共重合して得られたアクリル酸エステル共重合体（Ｍｗ：５０万）
Ｉ：平均粒径２．０μｍの真球状シリコーン微粒子（無機と有機の中間的な構造を有するケイ素含有化合物からなる微粒子）（モメンティブ・パフォーマンス・マテリアルズ・ジャパン社製，製品名「トスパール１２０」）
Ｊ：平均粒径３．５μｍの真球状ポリメタクリル酸メチル−ポリスチレン共重合体微粒子
Ｋ：トリメチロールプロパン変性トリレンジイソジアネート（トーヨーケム社製，製品名「ＢＨＳ−８５１５」）（架橋剤）
【０１７６】
〔試験例１〕（光拡散層とカラーフィルタとの距離の計算）
実施例および比較例で製造したタッチパネルにおいて、光拡散層とカラーフィルタとの距離を計算した。なお、前述した通り、実施例および比較例で使用した表示体モジュール（解像度：２６４ｐｐｉ）において、カラーフィルタから表示体モジュールの表面（粘着剤層が貼付される面）までの距離は１ｍｍであった。結果を表２に示す。 
【０１７７】
〔試験例２〕（ヘイズ値の測定）
実施例および比較例で製造したタッチパネルにおける、書き味向上層から光拡散層までのトータルヘイズ（％）および内部ヘイズ（％）を、ヘイズメーター（日本電色工業社製，製品名「ＮＤＨ２０００」）を用いて、ＪＩＳ Ｋ７１０５に準じて測定した。結果を表２に示す。
【０１７８】
具体的には、実施例および比較例における製造途中で得た、書き味向上層、基材フィルム、光拡散層（比較例４では粘着剤層）および剥離シートの積層体のヘイズを測定し、当該ヘイズから剥離シートのヘイズを差し引くことにより、トータルヘイズを算出した。
【０１７９】
また、上記積層体の書き味向上層の上に、実施例・比較例で使用した粘着シート（粘着剤層＋剥離シート）を貼付し、当該粘着シートを含めたヘイズを測定した。そして、当該ヘイズから、粘着シートのヘイズおよび剥離シートのヘイズを差し引くことにより、内部ヘイズを算出した。
【０１８０】
〔試験例３〕（ペン摺動試験）
実施例および比較例で製造したタッチパネルを、書き味向上層側を上にしてガラス基板上に載置した。その書き味向上層表面に対し、ペン先直径０．５ｍｍのハードフェルト芯のタッチペン（ワコム社製，製品名「ＡＣＫ−２００３」）のペン先を、荷重３．９２Ｎの加圧条件で垂直方向（ペン先の軸心が書き味向上層の表面に対して垂直となる方向）に接触させながら、書き味向上層の表面と平行な任意の一方向に速度１００ｍｍ／分で移動させた。なお、上記タッチペンは測定専用台車に取り付け、当該台車を移動させることにより、タッチペンを書き味向上層上にて摺動させた。
【０１８１】
移動時のペン先抵抗力を万能試験機（オリエンテック社製，製品名「テンシロン」）を用いて測定し、移動距離（ｍｍ）−ペン先抵抗力（ｍＮ）のチャートを得た。そして、得られた移動距離（ｍｍ）−ペン先抵抗力（ｍＮ）のチャートを、ソフトウエア（マイクロソフト社製，製品名「Ｅｘｃｅｌ」）によってフーリエ変換し、周波数（Ｈｚ）−振幅（−）チャートを得た。当該周波数（Ｈｚ）−振幅（−）チャートから、周波数１〜２Ｈｚの範囲における振幅の平均値、最大値（最大振幅値）およびピーク数（振幅数）を求めた。結果を表２に示す。
【０１８２】
〔試験例４〕（書き味の官能評価）
実施例および比較例で製造したタッチパネルを、書き味向上層側を上にしてガラス基板上に載置した。その書き味向上層表面に対し、パネラーが、ペン先直径０．５ｍｍのハードフェルト芯のタッチペン（ワコム社製，製品名「ＡＣＫ−２００３」）のペン先を接触、摺動させ、書き味を評価した。
【０１８３】
評価においては、５枚重ねの紙（コクヨＳ＆Ｔ社製，製品名「キャンパスノートＡ罫  ノ−２０１Ａ」）に鉛筆（三菱鉛筆社製，製品名「三菱鉛筆ユニ  Ｂ」）を用いて筆圧約４００ｇ重で筆記した際の書き味に近いものを良好とし、当該書き味から離れたものを不良とした。なお、評価は３人のパネラーが行い、３人とも良好と感じたものを◎とし、１人〜２人が良好と感じたものを○とし、３人とも不良と感じたものは×とした。結果を表２に示す。
【０１８４】
〔試験例５〕（ギラツキの評価）
実施例および比較例で製造したタッチパネルにおける表示体モジュール（タブレット端末）を全面緑色表示（ＲＧＢ値（Ｒ，Ｇ，Ｂ）＝０，１２８，０）にし、以下の基準にて、目視によりギラツキの評価を行った。結果を表２に示す。
◎：ギラツキが確認されなかった。
○：僅かにギラツキは確認されたが、実用上問題ない程度のギラツキであった。
×：ギラツキが確認された。
【０１８５】
〔試験例６〕（表示画像視認性の評価）
実施例および比較例で製造したタッチパネルにおける表示体モジュール（タブレット端末）を全面緑色表示（ＲＧＢ値（Ｒ，Ｇ，Ｂ）＝０，１２８，０）にし、以下の基準にて、目視により表示画像視認性の評価を行った。結果を表２に示す。
◎：表示画像の視認性低下が確認されなかった。
○：表示画像の視認性低下（白茶けや画像のボヤケなど）が僅かに確認された（実用上問題なし）。
×：表示画像の視認性低下（白茶けや画像のボヤケなど）が確認された。
【０１８６】
【表１】
2018136645.tif 000003
【０１８７】
【表２】
2018136645.tif 000004
【０１８８】
表２から明らかなように、実施例で製造したタッチパネルは、ギラツキが抑制され、かつ、表示画像の視認性が良好であるとともに、タッチペンによる書き味にも優れていた。
【産業上の利用可能性】
【０１８９】
本発明に係る位置検出機能付き画像表示装置は、書き味および視認性に優れたタッチパネルとして好適である。
【符号の説明】
【０１９０】
１Ａ，１Ｂ，１Ｃ，１Ｄ，１Ｅ，１Ｆ，１Ｇ…タッチパネル（位置検出機能付き画像表示装置）
１０…書き味向上層
２１…基材フィルム
２２…粘着剤層
２２ａ…第１の粘着剤層
２２ｂ…第２の粘着剤層
２２ｃ…第３の粘着剤層
２２ｄ…第４の粘着剤層
２３…カバー材
２３ａ…第１のカバー材
２３ｂ…第２のカバー材
２３ｃ…第３のカバー材
２４ａ…第１のタッチセンサー
２４ｂ…第２のタッチセンサー
３０…光拡散層
４，５…表示体モジュール
４１ａ，５１ａ…第１のガラス基板
４１ｂ，５１ｂ…第２のガラス基板
４１ｃ，５１ｃ…第３のガラス基板
４２…モジュール粘着剤層
５２ａ…第１のモジュール粘着剤層
５２ｂ…第２のモジュール粘着剤層
５２ｃ…第３のモジュール粘着剤層
５２ｄ…第４のモジュール粘着剤層
４３ａ，５３ａ…第１の偏光板
４３ｂ，５３ｂ…第２の偏光板
４４，５４…カラーフィルタ
４５，５５…液晶層
５６ａ…第１のタッチセンサー
５６ｂ…第２のタッチセンサー
４７，５７…バックライト
【図１】
2018136645.tif 000005
【図２】
2018136645.tif 000006
【図３】
2018136645.tif 000007
【図４】
2018136645.tif 000008
【図５】
2018136645.tif 000009
【図６】
2018136645.tif 000010
【図７】
2018136645.tif 000011